(57)【要約】【課題】インサートが含むＯＶＤ層に白化が生じるのを抑制する。【解決手段】本発明のインサート１０は、インサート成形に使用するインサートであって、基材１１と、前記基材１１上に形成されたＯＶＤ層１２と、前記ＯＶＤ層１２を挟んで前記基材１１と向き合うと共に前記ＯＶＤ層１２と接触した耐熱樹脂層１３とを具備し、前記耐熱樹脂層１３の表面は前記インサート１０の最表面を構成し、前記耐熱樹脂層１３が含む各層は溶液塗布法又は印刷法によって形成されたことを特徴とする。【選択図】      図１
2008183736.tif 000002
【特許請求の範囲】
【請求項１】
インサート成形に使用するインサートであって、基材と、前記基材上に形成されたＯＶＤ層と、前記ＯＶＤ層を挟んで前記基材と向き合うと共に前記ＯＶＤ層と接触した耐熱樹脂層とを具備し、前記耐熱樹脂層の表面は前記インサートの最表面を構成し、前記耐熱樹脂層が含む各層は溶液塗布法又は印刷法によって形成されたことを特徴とするインサート。
【請求項２】
前記耐熱樹脂層はガラス転移温度が１５０℃以上の層を含んだことを特徴とする請求項１に記載のインサート。
【請求項３】
請求項１又は２に記載のインサートを用いてインサート成形してなる成形品。
【発明の詳細な説明】
【技術分野】
【０００１】
本発明は、インサート及び成形品に係り、特には、ＯＶＤ（optically variable device）層を含んだインサート及びこれを用いてインサート成形してなる成形品に関する。
【背景技術】
【０００２】
物体が呈する色には、物体色と構造色とがある。物体色は、物体が光を吸収した結果として生じる色である。構造色は、干渉、屈折、分散、散乱及び回折などの光学現象の結果として生じる色である。
【０００３】
ＯＶＤ又はＤＯＶＩＤ（diffractive optically variable imaging device）と呼ばれる光学素子は、構造色を呈する素子であって、照明方向及び／又は観察方向等に応じた色変化（カラーシフト）を生じる。ホログラム、回折格子及び多層膜は、代表的なＯＶＤである。
【０００４】
これらＯＶＤの製造には、高度な技術が必要である。そして、ＯＶＤは、独特な視覚効果を有している。これらの特徴から、クレジットカード、有価証券及び証明書類などの物品では、それらの偽造を防止すべく、ＯＶＤを使用することがある。
【０００５】
また、近年では、ＯＶＤの装飾性が注目を集めており、プラスチック成形品に装飾性を付与するためにＯＶＤを使用することがある。例えば、携帯電話の筐体、電気機器や音響機器のハウジング、自動車の内装部品、文具及び玩具などのプラスチック成形品でＯＶＤを使用することがある。
【０００６】
プラスチック成形品でＯＶＤを使用する場合、従来は、プラスチック成形品にＯＶＤ層を貼り付けていた。しかしながら、このような方法では、プラスチック成形品の曲面にＯＶＤ層を支持させることは難しい。加えて、この方法では、剥離の問題は避けられない。
【０００７】
特許文献１には、ＯＶＤ層を含んだインサートを用いてインサート成形することが記載されている。このインサートは、基材上に、ホログラム形成層と蒸着層と保護層とをこの順に積層した構造を有しており、ホログラム形成層と蒸着層との積層体がＯＶＤ層を構成している。このインサートにおいて、ホログラム形成層は、例えば塩化ビニル樹脂からなる。また、蒸着層は、例えばアルミニウムからなる。保護層は、例えばポリエチレンテレフタレート樹脂からなり、溶融押出しにより形成される。保護層は、インサート成形の際に溶融樹脂の熱によりホログラム形成層が白化するのを防止する役割を果たす。
【０００８】
インサート成形によると、プラスチック成形品の曲面にＯＶＤ層を支持させることは比較的容易であり、また、剥離の問題は生じ難い。しかしながら、本発明者は、このインサートには、その製造の段階で、ホログラム形成層に白化を生じる可能性があることを見出している。
【特許文献１】特開２００５−３８５３号公報
【発明の開示】
【発明が解決しようとする課題】
【０００９】
本発明の目的は、インサートが含むＯＶＤ層に白化が生じるのを抑制することにある。
【課題を解決するための手段】
【００１０】
本発明の第１側面によると、インサート成形に使用するインサートであって、基材と、前記基材上に形成されたＯＶＤ層と、前記ＯＶＤ層を挟んで前記基材と向き合うと共に前記ＯＶＤ層と接触した耐熱樹脂層とを具備し、前記耐熱樹脂層の表面は前記インサートの最表面を構成し、前記耐熱樹脂層が含む各層は溶液塗布法又は印刷法によって形成されたことを特徴とするインサートが提供される。  
本発明の第２側面によると、第１側面に係るインサートを用いてインサート成形してなる成形品が提供される。
【発明の効果】
【００１１】
本発明によると、インサートが含むＯＶＤ層に白化が生じるのを抑制することができる。
【発明を実施するための最良の形態】
【００１２】
以下、本発明の態様について、図面を参照しながら詳細に説明する。なお、各図において、同様又は類似した機能を発揮する構成要素には同一の参照符号を付し、重複する説明は省略する。
【００１３】
図１は、本発明の一態様に係るインサートを概略的に示す断面図である。  
このインサート１０は、基材１１とＯＶＤ層１２と耐熱樹脂層１３とを含んでいる。
【００１４】
基材１１は、例えば、樹脂フィルム又は樹脂シートなどの樹脂層である。この樹脂層の材料としては、例えば、ポリエチレンテレフタレート、ポリエチレン、ポリプロピレン、耐熱塩化ビニル、又はポリカーボネートを使用することができる。基材１１は、単層構造を有していてもよく、多層構造を有していてもよい。
【００１５】
ＯＶＤ層１２は、基材１１上に形成されている。ＯＶＤ層１２は、構造色を呈する層である。図１に示す例では、ＯＶＤ層１２は、ＯＶＤ形成層１２ａとＯＶＤ効果層１２ｂとを含んでいる。ＯＶＤ効果層１２ｂのＯＶＤ形成層１２ａ側の主面又はその裏面は、レリーフ型の回折格子又はホログラムを形成している。
【００１６】
ＯＶＤ形成層１２ａは、基材１１上に形成されている。ＯＶＤ形成層１２ａの表面には、凹構造及び／又は凸構造が設けられている。この凹構造及び／又は凸構造が、ＯＶＤ層１２の構造色を発現させる。
【００１７】
ＯＶＤ形成層１２ａの材料としては、例えば、熱可塑性樹脂、熱硬化性樹脂又は光硬化性樹脂を使用することができる。熱可塑性樹脂としては、例えば、アクリル樹脂、エポキシ樹脂、セルロース樹脂又はビニル樹脂を使用することができる。熱硬化性樹脂としては、例えば、ウレタン樹脂、メラミン樹脂又はフェノール樹脂を使用することができる。光硬化性樹脂としては、例えば、エポキシアクリル樹脂、エポキシメタクリル樹脂、ウレタンアクリレート樹脂又はウレタンメタクリレート樹脂を使用することができる。これら樹脂は、単独で使用してもよく、混合して使用してもよい。また、ＯＶＤ形成層１２ａは、単層構造を有していてもよく、多層構造を有していてもよい。
【００１８】
表面に凹構造及び／又は凸構造を有するＯＶＤ形成層１２ａは、例えば、以下に説明するように、版を用いた転写により形成することができる。
【００１９】
まず、表面に凹構造及び／又は凸構造を有するマスター版を製造する。マスター版は、例えば、光学的な撮影を利用した方法又は電子線描画を利用した方法により製造する。或いは、マスター版は、誘起表面レリーフ形成法により製造してもよい。
【００２０】
ここで、誘起表面レリーフ形成法について説明する。例えば、側鎖にアゾベンゼンを有しているポリマーを含んだアモルファス層に、波長が青色乃至緑色の範囲内にある比較的弱い光（数１０ｍＷ／ｃｍ2程度）を照射すると、数μｍのスケールで分子の移動が生じる。誘起表面レリーフ形成法は、このような現象を利用して表面レリーフ構造を形成する方法である。
【００２１】
次に、上述した方法により製造したマスター版を用いて、プレス版を製造する。プレス版は、例えば、マスター版の凹構造及び／又は凸構造が設けられている面に、電気めっき法を利用してニッケル層を形成することにより製造する。
【００２２】
その後、このプレス版を用いてＯＶＤ形成層１２ａを形成する。  
ＯＶＤ形成層１２ａの材料として熱可塑性樹脂を使用する場合には、まず、基材１１上に熱可塑性樹脂層を形成する。次いで、この熱可塑性樹脂層にプレス版を押し当てると共に、熱可塑性樹脂層を加熱する。これにより、プレス版に設けられた凹構造及び／又は凸構造を、熱可塑性樹脂層に転写する。その後、熱可塑性樹脂層からプレス版を取り除く。以上のようにして、ＯＶＤ形成層１２ａを得る。
【００２３】
ＯＶＤ形成層１２ａの材料として熱硬化性樹脂を使用する場合には、まず、未硬化の熱硬化性樹脂層を間に挟んで、基材１１とプレス版とを重ね合わせる。次いで、この状態で、熱硬化性樹脂層を加熱し、これを硬化させる。その後、熱硬化性樹脂層からプレス版を取り除く。以上のようにして、表面に凹構造及び／又は凸構造が設けられたＯＶＤ形成層１２ａを得る。
【００２４】
ＯＶＤ形成層１２ａの材料として光硬化性樹脂を使用する場合には、まず、未硬化の光硬化性樹脂層を間に挟んで、基材１１とプレス版とを重ね合わせる。次いで、この状態で、光硬化性樹脂層に紫外線又は電子線などのエネルギー線を照射し、これを硬化させる。その後、光硬化性樹脂層からプレス版を取り除く。以上のようにして、表面に凹構造及び／又は凸構造が設けられたＯＶＤ形成層１２ａを得る。
【００２５】
ＯＶＤ効果層１２ｂは、ＯＶＤ形成層１２ａ上に形成されている。ＯＶＤ効果層１２ｂは、光反射性を有している層であって、ＯＶＤ形成層１２ａが発現させる構造色をより視認し易くする層である。
【００２６】
ＯＶＤ効果層１２ｂとしては、例えば、反射層を使用することができる。反射層の材料としては、例えば、アルミニウム（Ａｌ）、錫（Ｓｎ）、クロム（Ｃｒ）、ニッケル（Ｎｉ）、銅（Ｃｕ）及び金（Ａｕ）などの金属又はそれらの合金を使用することができる。
【００２７】
ＯＶＤ効果層１２ｂは、光反射性に加え、光透過性をさらに有していてもよい。そのようなＯＶＤ効果層１２ｂとしては、例えば、ＯＶＤ形成層１２ａのＯＶＤ効果層１２ｂと接触している部分と比較してより大きな屈折率を有している高屈折率層を使用することができる。それらの屈折率の差が大きい場合，例えば０．２以上である場合，には、ＯＶＤ形成層１２ａとＯＶＤ効果層１２ｂとの界面で十分な光反射を生じさせることができる。高屈折率層の材料としては、例えば、硫化亜鉛（ＺｎＳ）又は二酸化チタン（ＴｉＯ2）を使用することができる。
【００２８】
ＯＶＤ効果層１２ｂの厚さは、例えば、５ｎｍ乃至１０００ｎｍの範囲内とする。ＯＶＤ効果層１２ｂは、単層構造を有していてもよく、多層構造を有していてもよい。ＯＶＤ効果層１２ｂは、例えば、真空蒸着法及びスパッタリング法などの気相堆積法により形成することができる。
【００２９】
ＯＶＤ効果層１２ｂは、パターニングされていてもよい。ＯＶＤ効果層１２ｂは、例えば、エッチング又はレーザ光照射によりパターニングすることができる。
【００３０】
光反射性及び光透過性を有しているＯＶＤ効果層１２ｂとして、バインダ樹脂とその中で分散した微粒子，例えば平均粒径が５００ｎｍ以下の微粒子，とを含有した層を使用してもよい。バインダ樹脂としては、透明樹脂を使用することができる。微粒子の材料としては、例えば、金属材料又は高屈折率材料を使用することができる。金属材料としては、例えば、反射層について例示したのと同様の材料を使用することができる。高屈折率材料としては、例えば、高屈折率層について例示したのと同様の材料を使用することができる。
【００３１】
バインダ樹脂及び微粒子を含有したＯＶＤ効果層１２ｂは、例えば、印刷法又は塗布法により形成することができる。このＯＶＤ効果層１２ｂも、反射層や高屈折率層と同様にパターニングされていてもよい。
【００３２】
耐熱樹脂層１３は、ＯＶＤ層１２上に形成されている。耐熱樹脂層１３は、単層構造又は多層構造を有しており、耐熱樹脂層１３が含んでいる各層は、溶液塗布法又は印刷法によって形成された層である。耐熱樹脂層１３の一方の主面はＯＶＤ層１２と接触しており、他方の主面はインサート１０の一方の最表面を構成している。耐熱樹脂層１３は、インサート１０を用いたインサート成形の際に、溶融樹脂の熱によりＯＶＤ層１２，特にはＯＶＤ形成層１２ａ，が白化するのを防止する役割を果たす。
【００３３】
耐熱樹脂層１３は、ガラス転移温度（Ｔｇ）が比較的高い層を含んでいる。例えば、耐熱樹脂層１３が含んでいる少なくとも１つの層は、ＯＶＤ層１２が含んでいる樹脂層，この例ではＯＶＤ形成層１２ａ，と比較してガラス転移温度がより高い。典型的には、耐熱樹脂層１３が含んでいる少なくとも１つの層は、ＯＶＤ層１２が含んでいる樹脂層及び基材１１と比較してガラス転移温度がより高い。
【００３４】
耐熱樹脂層１３のガラス転移温度は、例えば１５０℃以上とし、典型的には１７０℃以上とする。例えば、耐熱樹脂層１３の材料として、例えば、ガラス転移温度が１７０℃以上の樹脂を６０質量％以上含有した材料を使用する。
【００３５】
インサート成形では、例えば、２８０℃乃至３５０℃に加熱した溶融樹脂を金型に流し込む。そのため、耐熱樹脂層１３のガラス転移温度が低いと、溶融樹脂を金型に流し込んだ際に耐熱樹脂層１３が流動化する。その結果、ＯＶＤ層１２に微細な変形を生じ、白く濁ったように見える白化現象を生じることがある。
【００３６】
耐熱樹脂層１３のガラス転移温度が十分に高ければ、溶融樹脂を金型に流し込んだ際に耐熱樹脂層１３が流動化することはない。したがって、ＯＶＤ層１２に微細な変形が生じるのを防止でき、それゆえ、白化現象が生じるのを防止することができる。
【００３７】
耐熱樹脂層１３は、主成分として、ガラス転移温度が例えば１７０℃以上の樹脂を含有している。そのような樹脂としては、例えば、ガラス転移温度が１７０℃以上の環状ポリオレフィン共重合体、ガラス転移温度が１７０℃以上の変性ノルボルネン樹脂、ガラス転移温度が１９０℃以上のポリアリレート樹脂、ガラス転移温度が１９０℃以上のポリスルホン樹脂、ガラス転移温度が２２０℃以上のポリエーテルスルホン樹脂、ガラス転移温度が２００℃以上のポリエーテルイミド樹脂、ガラス転移温度が２００℃以上のポリアミドイミド樹脂、又はガラス転移温度が２５０℃以上のポリイミド樹脂を使用することができる。
【００３８】
耐熱樹脂層１３の厚さは、例えば０．５μｍ乃至１０μｍの範囲内とし、典型的には０．５μｍ乃至２μｍの範囲内とする。溶液塗布法又は印刷法によると、耐熱樹脂層１３を厚く形成することも可能であるが、溶融押出し法と比較して、耐熱樹脂層１３をより薄く形成することができる。耐熱樹脂層１３は、例え薄くても、白化現象が生じるのを防止することができる。そして、耐熱樹脂層１３を薄くすると、製造コストの低減に有利である。加えて、耐熱樹脂層１３を薄くすると、インサート１０の柔軟性が向上するため、インサート１０を成形品の曲面に支持させることなどがさらに容易になる。
【００３９】
ところで、例えば、溶融押出し法によりポリエチレンテレフタレートをラミネートする場合、ポリエチレンテレフタレートは２７０℃程度に加熱する必要がある。そのため、耐熱樹脂層１３を溶融押出し法により形成すると、ＯＶＤ１２が高温に熱せられ、白化現象を生じる可能性がある。しかも、耐熱樹脂層１３を溶融押出し法により形成する場合、大掛かりな設備が必要である。
【００４０】
これに対し、溶液塗布法又は印刷法により耐熱樹脂層１３を形成する場合、加熱は塗膜から溶剤を揮発させるためにのみ行えばよく、通常、この乾燥温度は８０℃乃至１５０℃程度と比較的低温である。そのため、耐熱樹脂層１３を形成することに伴って白化現象を生じることはない。また、溶液塗布法又は印刷法によると、例えばスクリーン印刷機及びグラビア印刷機などの印刷機又はコーティング機を用いて耐熱樹脂層１３を形成することができる。すなわち、溶液塗布法又は印刷法によると、大掛かりな設備は不要である。
【００４１】
ＯＶＤ形成層１２ａとＯＶＤ効果層１２ｂとの界面に設ける凹構造及び／又は凸構造は、視覚効果が異なる複数の画素をマトリクス状に並べることにより構成してもよい。これら画素の各々の視覚効果が分かっていれば、それらの並べ替えによって得られる像の予想は容易である。それゆえ、デジタル画像データから、各画素に採用すべき構造を容易に決定することができる。したがって、凹構造及び／又は凸構造を二次元的に配列した複数の画素で構成すると、インサート１０の設計が容易になる。
【００４２】
凹構造及び／又は凸構造には、様々な画像を表示させることができる。例えば、凹構造及び／又は凸構造に、二次元画像又は三次元画像を表示させることができる。二次元画像としては、例えば、星などの図形や、肉眼では判別不可能な微細な文字，所謂、マイクロ文字，などの文字を表示させることができる。また、凹構造及び／又は凸構造には、多色の画像を表示させることや、観察角度等に応じて異なる画像を表示させることも可能である。
【００４３】
ＯＶＤ層１２には、様々な構造を採用することができる。例えば、レリーフ型の回折格子又はホログラムを含んだＯＶＤ層１２の代わりに、体積型の回折格子又はホログラムを含んだＯＶＤ層を使用してもよい。但し、量産性や製造コストを考慮した場合、レリーフ型は、体積型と比較して有利である。
【００４４】
或いは、ＯＶＤ層１２として、コレステリック液晶層を使用してもよい。コレステリック液晶層において、液晶分子は、右回り又は左回りの螺旋構造を形成している。法線方向から自然光を照射した場合、コレステリック液晶層は、この螺旋のピッチと等しい右円偏光又は左円偏光を選択的に反射する。そして、コレステリック液晶層が選択的に反射する光の波長は、照明光の入射角に応じて変化する。すなわち、コレステリック液晶層を用いた場合にも、カラーシフトを生じさせることができる。
【００４５】
ＯＶＤ層１２として、多層膜を使用してもよい。多層膜は、光透過性を有している薄膜の積層体であり、隣り合う薄膜は屈折率が互いに異なっている。各薄膜の光学的厚さは、その薄膜で干渉を生じさせるべき光の波長に応じて定められている。各薄膜で干渉により強め合う光の波長は、その薄膜への光の入射角に応じて変化する。すなわち、多層膜を用いた場合にも、カラーシフトを生じさせることができる。
【００４６】
ＯＶＤ層１２として、バインダ樹脂とその中で分散した超微粒子とを含有した層を使用してもよい。バインダ樹脂としては、透明樹脂を使用することができる。超微粒子としては、例えば、還元二酸化チタン被覆雲母又は酸化鉄被覆雲母を使用することができる。このような層は、フリップ・フロップ効果によりカラーシフトを生じ得る。
【００４７】
これら層の２以上を含んだ積層体をＯＶＤ層１２として使用してもよい。この場合、より複雑な色表示が可能となる。
【００４８】
インサート１０の装飾性を高めるために、これが含む１以上の層を着色してもよく、層間に印刷層を介在させてもよい。また、ＯＶＤ層１２の視覚効果を高めるべく、黒色や青色の着色層をさらに使用してもよい。
【００４９】
インサート１０の層間には、それら層の密着性を向上させるべく、アンカーコート層を介在させてもよい。また、耐熱保護層１３は、その最表面に接着層をさらに含んでいてもよい。同様に、基材１１の表面には、接着層を形成してもよい。こうすると、インサート１０と射出成形樹脂との密着性を向上させることができる。
【００５０】
次に、インサート１０を用いたインサート成形について説明する。  
図２は、図１に示すインサートを用いてインサート成形してなる成形品の一例を概略的に示す断面図である。図３は、図２に示す成形品の製造に利用可能な金型の一例を概略的に示す断面図である。
【００５１】
図２に示す成形品２０は、例えば、携帯電話の筐体、電気機器や音響機器のハウジング、自動車の内装部品、文具及び玩具などのプラスチック成形品である。この成形品２０は、プラスチックからなる成形品本体２１とインサート１０とを含んでいる。インサート１０は、その耐熱樹脂層１３が成形品本体２１と向き合うように成形品本体２１の表面に支持されている。成形品本体２１の材料としては、例えば、ポリエチレン樹脂、ポリプロピレン樹脂、ポリスチレン樹脂、アクリル樹脂又はポリカーボネート樹脂を使用することができる。
【００５２】
この成形品は、例えば、以下の方法により製造する。  
まず、金型３０内にインサート１０を設置する。具体的には、インサート１０の耐熱樹脂層１３及び基材１１がそれぞれ上型３１及び下型３２の凹部底面と向き合うように、上型３１と下型３２とを組み合わせる。次いで、熱溶融させた射出成形樹脂を、上型３１に設けられたゲート３３から金型３０内に注入する。その後、射出成形樹脂を冷却し、インサート１０と一体化した射出成形樹脂，すなわち、成形品本体２１，から、上型３１及び下型３２から取り除く。以上のようにして、図２に示す成形品２０を得る。
【００５３】
図２に示す成形品２０は、インサート１０を含んでいるので、独特な視覚効果を発揮する。また、インサート１０は白化現象を生じ難いため、この成形品２０は高い歩留まりで製造可能である。さらに、耐熱樹脂層１３を薄く形成することができるため、インサート１０を曲面に支持させた場合であっても、十分に高い歩留まりを達成できる。
【００５４】
図２の成形品２０では、インサート１０は、その耐熱樹脂層１３が成形品本体２１と向き合うように成形品本体２１の表面に支持させているが、インサート１０は、その基材１１が成形品本体２１と向き合うように成形品本体２１の表面に支持されていてもよい。或いは、インサート１０は、成形品本体２１の内部に埋め込まれていてもよい。
【実施例】
【００５５】
以下に、本発明の実施例を記載する。  
（実施例１）
本例では、図１に示すインサート１０を以下の方法により製造した。
【００５６】
まず、基材１１として、厚さが１００μｍの透明ポリエチレンテレフタレートフィルムを準備した。
【００５７】
次に、基材１１の一方の主面上に、以下に配合を示すインキ組成物Ａを塗布し、この塗膜を１００℃で１０秒間の乾燥処理に供した。これにより、厚さが１μｍの樹脂層を得た。この樹脂層にロールエンボス処理を施すことにより、表面にレリーフパターンが形成されたＯＶＤ形成層１２ａを得た。
【００５８】
・インキ組成物Ａの配合
ウレタン樹脂                                ２０．０質量％
メチルエチルケトン                          ５０．０質量％
酢酸エチル                                  ３０．０質量％
メチルエチルケトン                          ４０．０質量％
次いで、ＯＶＤ形成層１２ａ上に、ＯＶＤ効果層１２ｂとして、厚さが５０ｎｍのアルミニウム層を真空蒸着法により形成した。
【００５９】
その後、ＯＶＤ効果層１２ｂ上に、以下に配合を示すインキ組成物Ｂを塗布し、この塗膜を１００℃で１０秒間の乾燥処理に供した。これにより、厚さが１μｍであり、ガラス転移温度が１７１℃の耐熱樹脂層１３を得た。
【００６０】
・インキ組成物Ｂの配合
変性ノルボルネン樹脂（Ｔｇ＝１７１℃）      ２０．０質量％
沈降性硫酸バリウム（比重５．５）            １０．０質量％
メチルエチルケトン                          ４０．０質量％
トルエン                                    ３０．０質量％
以上のようにして、図１に示すインサート１０を完成した。以下、このインサート１０を、「インサートＩ１」と呼ぶ。
【００６１】
次に、図３に示す金型を用いて、図２に示す成形品２０を製造した。ここでは、成形品２０として、縦５５ｍｍ×横９０ｍｍ×厚さ５ｍｍのカードを製造した。
【００６２】
具体的には、インサートＩ１の耐熱樹脂層１３及び基材１１がそれぞれ上型３１及び下型３２の凹部底面と向き合うように、上型３１と下型３２とを組み合わせた。次いで、３００℃に加熱して熱溶融させたポリカーボネート樹脂を、上型３１に設けられたゲート３３から金型３０内に注入した。その後、ポリカーボネート樹脂を冷却し、インサートＩ１と一体化したポリカーボネート樹脂，すなわち、成形品本体２１，から、上型３１及び下型３２から取り除いた。以上のようにして、図２に示す成形品２０を得た。
【００６３】
（実施例２）
本例では、インキ組成物Ｂの代わりに、以下に配合を示すインキ組成物Ｃを使用したこと以外は、実施例１で説明したのと同様の方法により図１に示すインサート１０を製造した。なお、このインサート１０において、耐熱樹脂層１３のガラス転移温度は１５０℃であった。以下、このインサート１０を、「インサートＩ２」と呼ぶ。
【００６４】
・インキ組成物Ｃの配合
ポリカーボネート樹脂（Ｔｇ＝１５０℃）    １６質量％
沈降性硫酸バリウム（比重５．５）            ８質量％
メチルエチルケトン                        ６０質量％
トルエン                                  １６質量％
次に、インサートＩ１の代わりにインサートＩ２を使用したこと以外は、実施例１で説明したのと同様の方法により図２に示す成形品２０を製造した。
【００６５】
（比較例）
インキ組成物Ｂを用いて耐熱樹脂層１３を形成する代わりに、以下の方法で耐熱樹脂層１３を形成したこと以外は、実施例１で説明したのと同様の方法により図１に示すインサート１０を製造した。すなわち、本例では、溶融押出し法により、ポリエチレンテレフタレート樹脂からなる耐熱樹脂層１３を形成した。なお、この溶融押出しに当り、ポリエチレンテレフタレート樹脂は２７０℃に加熱した。また、この耐熱樹脂層１３のガラス転移温度は７０℃であった。以下、このようにして得られたインサート１０を、「インサートＩ３」と呼ぶ。
【００６６】
次に、インサートＩ１の代わりにインサートＩ３を使用したこと以外は、実施例１で説明したのと同様の方法により図２に示す成形品２０を製造した。
【００６７】
以下の表に、インサートＩ１乃至Ｉ３の各々について、インサート成形の前後で行った外観評価結果を纏める。
【表１】
2008183736.tif 000003
【００６８】
上記表に示すように、インサート成形前において、インサートＩ１及びＩ２は白化現象を生じなかった。これに対し、インサートＩ３は、インサート成形前において、これを単独で観察した場合に確認できる程度の白化現象を生じた。
【００６９】
また、インサート成形後においては、インサートＩ１は白化現象を生じなかったのに対し、インサートＩ２及びＩ３は白化現象を生じた。但し、インサートＩ３に生じた白化現象は、これを単独で観察した場合に確認できる程度のものであったのに対し、インサートＩ２に生じた白化現象は、これを単独で観察した場合には殆ど確認できず、インサートＩ１と対比することにより確認できる程度の僅かなものであった。
【図面の簡単な説明】
【００７０】
【図１】本発明の一態様に係るインサートを概略的に示す断面図。
【図２】図１に示すインサートを用いてインサート成形してなる成形品の一例を概略的に示す断面図。
【図３】図２に示す成形品の製造に利用可能な金型の一例を概略的に示す断面図。
【符号の説明】
【００７１】
１０…インサート、１１…基材、１２…ＯＶＤ層、１２ａ…ＯＶＤ形成層、１２ｂ…ＯＶＤ効果層、１３…耐熱樹脂層、２０…成形品、２１…成形品本体、３０…金型、３１…上型、３２…下型、３３…ゲート。
【図１】
2008183736.tif 000004
【図２】
2008183736.tif 000005
【図３】
2008183736.tif 000006